ПРОМОТИРОВАННЫЙ КАТАЛИЗАТОР СИНТЕЗА ФИШЕРА-ТРОПША, СПОСОБ ЕГО ПОЛУЧЕНИЯ И СПОСОБ СИНТЕЗА УГЛЕВОДОРОДОВ ФИШЕРА-ТРОПША

1. Нанесенный на носитель катализатор синтеза Фишера-Тропша, который включает каталитический материал, промотор и материал носител ; причем каталитический материал содержит кобальт в количестве, по меньшей мере, 4% от массы катализатора и, по меньшей мере, часть кобальта обладает каталитической активностью в синтезе Фишера-Тропша; промотор содержит никель, причем количество присутствующего никел  меньше, чем количество кобальта; и материал носител  содержит оксид металла, выбранного или из алюмини , или титана, или циркони .
2. Катализатор по п.1, в котором материал носител  состоит из оксида металла, выбранного или из алюмини , или титана, или циркони .
3. Катализатор по п.1 или 2, в котором материал носител , по существу, состоит из оксида металла, выбранного или из алюмини , или титана, или циркони .
4. Катализатор по п.1, в котором материал носител  представл ет собой альфа- или гамма-оксид алюмини , предпочтительно альфа-оксид алюмини .
5. Катализатор по п.1, в котором материал носител  дополнительно содержит небольшое количество (относительно количества оксида алюмини , или титана, или циркони ) оксида второго металла, выбранного из одного или нескольких кремни , алюмини , магни , кобальта и никел .
6. Катализатор по п.5, в котором материал носител  содержит шпинельное соединение на основе оксида алюмини .
7. Катализатор по п.6, в котором шпинельное соединение представл ет собой алюминат никел .
8. Катализатор по п.1, который дополнительно включает в себ  другие элементы металлов в качестве необ зательных промоторов или модификаторов.
9. Катализатор по п.8, который содержит рений или марганец в качестве необ зательного промотора.
10. Катализатор по п.1, в котором никель находитс  в форме оксида никел  на поверхности носител .
11. Катализатор по п.1, в котором количество никел  меньше, 50 мас.% в расчете на количество кобальта.
12. Катализатор по п.11, в котором количество никел  меньше, 30 мас.% относительно количества кобальта.
13. Катализатор по п.11, в котором количество никел  меньше, 15 мас.% относительно количества кобальта.
14. Способ получени  катализатора, за вленного по любому из предшествующих пунктов, в котором носитель пропитывают соединени ми кобальта и никел  и пропитанную композицию сушат, прокаливают и активируют.
15. Способ по п.14, в котором пропитанный носитель прокаливают при температуре ниже 600°С.
16. Способ по п.15, в котором температура прокаливани  находитс  в диапазоне 200-400°С.
17. Способ по п.14, в котором пропитанный носитель прокаливают до такой степени, чтобы в конечной каталитической композиции меньше, чем 50 мас.% никел , добавленного во врем  пропитывани , превращались в никелевую шпинель.
18. Способ по п.17, в котором носитель прокаливают до такой степени, чтобы в конечной каталитической композиции превращалось меньше, чем 20 мас.% никел .
3
2
19. Способ по п.14, в котором в качестве источника никел  дл  пропитывани  носител  выбирают Ni(NO).
20. Способ по п.14, в котором пропитанный и прокаленный носитель активируют путем восстановлени  предпочтительно в атмосфере, содержащей эффективную концентрацию водорода.
21. Способ синтеза углеводородов (Фишера-Тропша), в котором синтез-газ контактирует с катализатором по любому из пп.1-13.
22. Способ по п.21, в котором синтез протекает в трех фазах, причем реагенты  вл ютс  газообразными, продукт, по меньшей мере, частично  вл етс  жидкостью и катализатор  вл етс  твердым веществом.
23. Способ по п.21 или 22, в котором синтез протекает в колонне реактора с барботируемой суспензией.
2
2
24. Способ по п.21, в котором Н и СО поступают в суспензию в реакторе, причем суспензи  содержит катализатор, взвешенный в жидкости, котора  включает в себ  продукты взаимодействи  Н и СО, причем катализатор поддерживаетс  в суспензии во взвешенном состо нии, по меньшей мере частично, за счет барботажа газа, подаваемого в суспензию.
25. Способ по п.21, в котором температура синтеза находитс  в диапазоне от 190 до 250°С.
26. Способ по п.25, в котором температура синтеза находитс  в диапазоне от 200 до 230°С.
27. Способ по п.21, в котором давление синтеза находитс  в диапазоне от 10 до 60 бар.
28. Способ по п.27, в котором давление синтеза находитс  в диапазоне от 15 до 30 бар.
2
29. Способ по п.21, в котором отношение H/CO в газе, подаваемом в реактор синтеза Фишера-Тропша, находитс  в диапазоне от 1,1 до 2,2.
2
30. Способ по п.29, в котором отношение Н/СО находитс  в диапазоне от 1,5 до 1,95.
31. Способ по п.21, в котором приведенна  скорость газа в реакторе находитс  в диапазоне от 5 до 60 см/с.
32. Способ по п.31 в котором приведенна  скорость газа находитс  в диапазоне от 20 до 40 см/с.
33. Способ по п.21, в котором продукт синтеза Фишера-Тропша подвергают последующей обработке.
34. Способ по п.33, в котором последующую обработку выбирают из депарафинизации, гидроизомеризации, гидрокрекинга и их сочетаний.